(57)【要約】【課題】  伸び、及び伸びフランジ性のバランスを、従来よりも更に高いレベルにて満足し得る高強度鋼板を提供する。【解決手段】  結晶粒内に、第２相組織として、平均粒径が５００ｎｍ以下の残留オーステナイト及び／又はマルテンサイトを、全組織に対する占積率で３〜２０％含有する高強度鋼板である。【選択図】  なし【特許請求の範囲】
【請求項１】
結晶粒内に、第２相組織として、平均粒径が５００ｎｍ以下の残留オーステナイト及び／又はマルテンサイトを、全組織に対する占積率で３〜２０％含有することを特徴とする伸び、及び伸びフランジ性に優れた高強度鋼板。
【請求項２】
前記第２相組織は、オーステナイト安定化元素を含有しており、該第２相組織に占めるオーステナイト安定化元素の含有率は、鋼板全体に占めるオーステナイト安定化元素の含有率に比べて２０質量％以上高いものである請求項１に記載の高強度鋼板。
【請求項３】
前記オーステナイト安定化元素は、Ｃｏ、Ｎｉ、Ｃｕ、Ａｇ、Ａｕ、Ｐｔ、及びＰｄよりなる群から選択される少なくとも一種である請求項２に記載の高強度鋼板。
【発明の詳細な説明】
【技術分野】
【０００１】
本発明は、伸び、及び伸びフランジ性に優れた高強度鋼板に関し、詳細には、例えば約７８０ＭＰａ級以上（好ましくは約９８０ＭＰａ級以上）の高強度域における伸び（全伸び）が３０％以上、伸びフランジ性（λ）が５０％以上を満足する高強度鋼板を提供するものである。
【背景技術】
【０００２】
自動車等の軽量化・安全性能の向上を狙って、約７８０ＭＰａ級以上、更には約９８０ＭＰａ以上の高強度鋼板であって、伸び（全伸び）及び伸びフランジ性［穴拡げ性（局部的な延性）］のバランスに優れた高強度鋼板の提供が切望されている。
【０００３】
従来より、強度と延性の両立を図った鋼板として、母相をフェライト組織とし、該フェライトの３重点に粗大な島状マルテンサイトが分散したフェライト・マルテンサイトの複合組織鋼板［Dual-Phase（ＤＰ）鋼板］が知られている（例えば特許文献１参照。）。上記ＤＰ鋼板は、低降伏比（ＹＲ）で引張強度（ＴＳ）が高く、しかも伸び（Ｅｌ）特性にも優れているが、粗大なマルテンサイトが破壊の起点となる為、伸びフランジ性（穴広げ性；λ）に劣るものであった。
【０００４】
また、最近ではＴＲＩＰ鋼板（ＴＲａｎｓｆｏｒｍａｔｉｏｎ  Ｉｎｄｕｃｅｄ  Ｐｌａｓｔｉｃｉｔｙ；変態誘起塑性）が注目されている。ＴＲＩＰ鋼板は、組織中に残留オーステナイト（γＲ）を生成させ、このγＲが加工変形中に誘起変態（歪み誘起変態：ＴＲＩＰ）して優れた延性を発揮するものであり、例えば、ポリゴナルフェライト＋ベイナイト＋残留オーステナイト組織からなるＴＲＩＰ型複合組織鋼（ＰＦ鋼）や、ベイネティックフェライト＋残留オーステナイト＋マルテンサイトからなるＴＲＩＰ型ベイナイト鋼（ＢＦ鋼）が知られている。しかし、これらは伸びフランジ性に劣るという欠点を有している。
【０００５】
そこで、残留オーステナイトによる優れた強度・伸びのバランスを維持しつつ、しかも伸びフランジ性等の成形性にも優れた鋼板を提供すべく、種々の検討がなされている。本出願人も、この様な要求特性を兼ね備えた高強度鋼板として、焼戻マルテンサイト、焼戻ベイナイト等を母相組織とし、残留オーステナイトを第２相組織とするＴＲＩＰ鋼板を既に開示している（特許文献２〜５）。これらの鋼板は、熱間圧延後の冷却速度を調整する等してマルテンサイト、ベイナイト（更にはフェライト）を導入し、フェライト−オーステナイト２相域温度から特定のパターンで冷却して残留オーステナイトを生成させることによって製造されている。
【０００６】
一方、微細な（ナノレベルの）第２相組織の形成により、機械的特性の改善を図った技術も提案されている。
【０００７】
例えば非特許文献１には、ナノレベル（破壊の起点とならない大きさ）サイズの炭化物（セメンタイト）で析出強化した高強度熱延鋼板における、スラブ加熱時の炭化物挙動について報告されている。この方法によれば、スラブ加熱時に全ての炭化物が溶解する熱処理を施しているので、ナノレベルの炭化物が結晶粒内に微細分散された熱延鋼板が得られることになり、その結果、伸びフランジ性も改善されると予想される。しかしながら、上記文献には、結晶粒内にナノレベルの炭化物を微細分散させる技術が開示されているに過ぎず、炭化物は硬質な為、所望の延性を得ることはできない。
【０００８】
また、非特許文献２のＦｉｇ．１０には、セメンタイトを粒内で球状化させる所謂球状化処理の活用により、第２相の残留オーステナイトを微細分散させたＴＲＩＰ鋼板の写真が示されている。ところが当該残留オーステナイトは、Ｆｉｇ．９の模式図にも示す通り、マトリックス中に分散しておらず、しかも、この残留オーステナイトの周囲には硬質の炭化物が取巻いている為、強度は約５９０ＭＰａと低いにも拘わらず、伸びは約２５％と小さく、残留オーステナイトによる優れた延性効果が得られてないことが分かる（Ｔａｂｌｅ  ２）。
【特許文献１】特開昭５５−１２２８２１号公報
【特許文献２】特開２００２−３０９３３４号公報
【特許文献３】特開２００２−３０２７３４号公報
【特許文献４】特開２００３−７３７７３号公報
【特許文献５】特開２００３−１７１７３５号公報
【非特許文献１】材料とプロセス、２００３年、１６巻、１４１９頁
【非特許文献２】クラウス  エバール、ピエール  キャンチニーズ及びフィリップ  ハーレット（Klaus Eberle, Pierre Cantineauz and Philippe Harlet）著、鋼研究（Steel Research）、「変態誘起塑性（ＴＲＩＰ）を示す高強度低合金多相鋼を製造する為の新しいサーモメカニカル戦略（New thermomechanical strategies for the production of high strength low alloyed multiphase steel showing a transformation induced plasticity (TRIP) effect）」、１９９９年、７０巻、６号、ｐ．２３３〜２３８頁
【発明の開示】
【発明が解決しようとする課題】
【０００９】
本発明は上記事情に着目してなされたものであって、その目的は、伸び、及び伸びフランジ性のバランスを、従来よりも更に高いレベルにて満足し得る高強度ＴＲＩＰ鋼板を提供することにある。
【課題を解決するための手段】
【００１０】
上記課題を解決し得た本発明に係る伸び、及び伸びフランジ性に優れた高強度鋼板は、結晶粒内に、第２相組織として、平均粒径が５００ｎｍ以下の残留オーステナイト及び／又はマルテンサイトを、全組織に対する占積率で３〜２０％含有するところに要旨を有するものである。
【００１１】
上記第２相組織は、オーステナイト安定化元素（例えばＣｏ、Ｎ１、Ｃｕ、Ａｇ、Ａｕ、Ｐｔ、及びＰｄよりなる群から選択される少なくとも一種）を含有しており、該第２相組織に占めるオーステナイト安定化元素の含有率は、鋼板全体に占めるオーステナイト安定化元素の含有率に比べて２０質量％以上高いものである。
【発明の効果】
【００１２】
本発明によれば、結晶粒内に、ナノサイズ（５００ｎｍ以下）の第２相組織（残留オーステナイト及び／又はマルテンサイト）を含有しているので、伸びと伸びフランジ性のバランスに極めて優れた高強度鋼板を製造することができる。
【発明を実施するための最良の形態】
【００１３】
本発明者らは、高強度鋼板における伸び及び伸びフランジ性を更に高めるに当たり、「従来のＤＰ鋼板やＴＲＩＰ鋼板が、延性（伸び）は良好であるのに伸びフランジ性（λ）に劣る理由は、これら鋼板の第２相組織（残留オーステナイト及び／又はマルテンサイト）が粗大な為、破壊の起点として作用するからである」という問題点に着目して検討してきた。その結果、所望の特性を得る為には、
（i）上記第２相組織のサイズをナノレベルまで微細化させ、マトリックス（母相組織）と第２相組織との界面における応力集中を低減すれば、当該第２相組織は破壊の起点として作用しなくなること；
（ii）しかも、この様なナノサイズの第２相組織は、脆弱なマトリックス界面（粒界）ではなく、マトリックス内（結晶粒内）に生成させれば良い
という知見のもと、「如何にして、ナノレベルの第２相組織を安定して結晶粒内に分散させることができるか」という観点に基づき、更に検討を重ねてきた。その結果、上記知見を具現化する為には、予め、結晶粒内に、数ｎｍ〜数百ｎｍサイズで、オーステナイト安定化元素／炭素／マルテンサイト安定化元素の偏析部（濃化域）を導入しておけば良く、その後の熱処理工程で、当該偏析部が消失しない様に留意して熱処理を行えば、伸び、特に伸びフランジ性が顕著に優れた高強度鋼板が得られることを見出した。
【００１４】
具体的には、
（ａ）鋼中にＣｕ、Ｎｉ等のオーステナイト安定化元素を添加することにより、結晶粒内に、当該オーステナイト安定化元素を微細に偏析（濃化）させた後、所定の熱処理を施すことにより、ナノサイズの残留オーステナイト（更にマルテンサイト）を結晶粒内に含有するＴＲＩＰ鋼板を製造する方法；
（ｂ）ベイナイト（特に下部ベイナイト）；若しくは球状セメンタイトの活用により、結晶粒内に、ナノレベルで炭素の濃化域を導入した後、所定の熱処理を施すことにより、ナノサイズの残留オーステナイト（更にマルテンサイト）を結晶粒内に含有するＴＲＩＰ鋼板を製造する方法；
（ｃ）鋼中にマルテンサイト生成促進元素を添加することにより、結晶粒内に、当該マルテンサイト生成促進元素を微細に偏析（濃化）させた後、所定の熱処理を施すことにより、ナノサイズのマルテンサイトを結晶粒内に含むＤＰ鋼板を製造する方法
等の方法を採用すれば良いことに到達し、本発明を完成した。
【００１５】
以下、本発明の高強度鋼板について詳述する。
【００１６】
上述した通り、本発明の特徴部分は、「結晶粒内に、第２相組織として、平均粒径が５００ｎｍ以下の残留オーステナイト及び／又はマルテンサイトを生成させた」点にある。これにより、伸び、特に伸びフランジ性を著しく高めることができる。まず、本発明における第２相組織について説明する。
【００１７】
ここで、上記「結晶粒内」とは、結晶粒界を除いた結晶粒内を意味し、例えば結晶粒内のブロック界面や当該ブロック内のラス界面等も包含される。但し、伸びや伸びフランジ性を一層向上させる為には、これらのブロック界面やラス界面を除く領域とすることが推奨される。
【００１８】
また、本発明における「第２相組織」は、残留オーステナイト及び／又はマルテンサイトである。具体的には、当該第２相組織は母相組織との関係で決定され得るが、本発明では、ＤＰ鋼板、及びＴＲＩＰ鋼板（前述した特許文献２〜５に記載の鋼板）の両方を対象としている為、
（I）ＤＰ鋼板（母相組織がベイナイトまたはフェライト）の場合は、第２相組織はマルテンサイトとなり；
（II）ＴＲＩＰ鋼板（母相組織が焼戻マルテンサイト若しくはベイナイトの単独組織；または、焼戻マルテンサイトとフェライト若しくはベイナイトとフェライトの混合組織）の場合は、第２相組織は、残留オーステナイト、または残留オーステナイトとマルテンサイト
となる。尚、本発明における組織（母相及び第２相）は、実質的に上述した組織で形成されているのが好ましいが、製造工程で不可避的に残存する他の組織（パーライト、母相組織が焼戻マルテンサイトである場合におけるベイナイト、母相組織がベイナイトである場合における焼戻マルテンサイトなど）や析出物の混入を排除するものではない。
【００１９】
更に上記「第２相組織」の平均粒径は、５００ｎｍ以下を満足するものである。平均粒径の測定は以下の様にして行われる。まず、鋼板をナイタールで腐食し、透過型電子顕微鏡（ＴＥＭ；倍率４０，０００倍）観察によって上記第２相組織を同定した後、２．３μｍ×１．９μｍの視野に存在する当該第２相組織の粒径（最大径）の平均値を算出する。同様にして合計５視野における平均粒径を算出し、これらの平均値を、本発明における「第２相組織の平均粒径」として定めた。この様にして測定される第２相組織の平均粒径が５００ｎｍを超えると、当該第２相組織が破壊の起点となり、所望の伸び、及び伸びフランジ性が得られない。上記第２相組織の平均粒径は小さければ小さい程良く、特に下限は規定しない。従って、上述した第２相組織の観察方法（４０，０００倍のＴＥＭ観察）によって組織を同定し得、平均粒径を算出し得る限度のものが、その下限となり得る。
【００２０】
更に、全組織に対する上記「第２相組織」の占積率は３〜２０％である。第２相組織の占積率が３％未満では、第２相組織形成による延性等の向上作用を有効に発揮させることができない。一方、第２相組織の占積率が２０％を超えると、第２相粒子同士が近接若しくは合体してクラスターを形成してしまい、破壊の起点となってしまう。
【００２１】
次に、本発明における母相組織について説明する。
【００２２】
上述した通り、本発明はＤＰ鋼板及びＴＲＩＰ鋼板の両方を対象としており、ＤＰ鋼板における母相組織はベイナイトまたはフェライトであり、一方、ＴＲＩＰ鋼板における母相組織は、焼戻マルテンサイト若しくはベイナイトの単独組織；または、焼戻マルテンサイトとフェライト若しくはベイナイトとフェライトの混合組織の合計四種類が挙げられる。
【００２３】
このうちＴＲＩＰ鋼板における母相組織の一つである焼戻マルテンサイトは、前述した特許文献２〜５に記載した通りであり、当該焼戻マルテンサイトは、所望の特性（伸びと伸びフランジ性）を確保するのに極めて有用である。本発明における焼戻マルテンサイトは、結晶粒がラス状になっており硬度は高いが、通常のマルテンサイトに比べると転位密度が少なく軟質である点に特徴がある。本発明における「焼戻マルテンサイト」と、通常の「マルテンサイト」とは、例えば透過型電子顕微鏡（ＴＥＭ）観察等によって区別できる。
【００２４】
更にＴＲＩＰ鋼板における母相組織には、これら焼戻マルテンサイト及びベイナイトに加えてフェライトを含む混合組織も包含される。上記フェライトは、正確にはポリゴナルフェライト、即ち転位密度の少ないフェライトを意味し、フェライトの生成により、伸びフランジ性を一層高めることができる。
【００２５】
本発明のＤＰ鋼板及びＴＲＩＰ鋼板における上記母相組織の占積率は、上述した第２相組織とのバランスによって制御され、所望の特性が得られる様、適切に調整することが推奨される。
【００２６】
以上、本発明を特徴付ける第２相組織、更に母相組織について説明した。
【００２７】
次に、本発明鋼板における成分について説明する。以下、化学成分の単位はすべて質量％である。
【００２８】
Ｃ：０．０５〜０．６％
Ｃは、強度の確保に有用であり、特にＴＲＩＰ鋼板の場合は、所定の残留オーステナイトを確保する為に必須の元素である。好ましくはＣ量を０．０８％以上、より好ましくは０．１０％以上とする。一方、Ｃが過剰になると、その効果が飽和するのみならず、鋳造段階で中心偏析による欠陥が生じ易くなる。従ってＣ量は０．６％以下、好ましくは０．５％以下、さらに好ましくは０．４％以下とする。なおＣ量が０．３％を超えると溶接性が低下する様になる。溶接性も考慮するならば、Ｃ量は０．３％以下、好ましくは０．２８％以下、さらに好ましくは０．２５％以下とすることが推奨される。
【００２９】
Ｓｉ：０．５〜３．５％
Ｓｉはフェライト相中の固溶Ｃ量を減少させ、伸び等の延性向上に寄与すると共に、固溶強化元素としても有用な元素である。一方、ＴＲＩＰ鋼板では、Ｓｉは残留オーステナイトの生成に寄与する元素である。好ましくは１．０％以上、より好ましくは１．２％以上である。但し、３．５％を超えて添加すると、割れが生じる恐れがあり、加工性も劣化する様になる。好ましくは３％以下、より好ましくは２．５％以下、更により好ましくは２．０％以下である。
【００３０】
Ｍｎ：０．７〜４％
ＭｎもＳｉと同様、固溶強化元素として有用であり、冷却過程における変態を抑制してオーステナイト相を安定化する為に必要な元素である。また、ＴＲＩＰ鋼板の場合は、Ｓｉと同様、残留オーステナイトの生成に寄与する元素である。この様な作用を有効に発揮させる為には、０．７％以上添加することが必要である。好ましくは１．０％以上、より好ましくは１．５％以上である。但し、４％を超えて添加すると上記効果が飽和してしまい、経済的に無駄である。好ましくは３．０％以下、より好ましくは２．０％以下である。
【００３１】
本発明は上記成分を基本的に含有し、残部：実質的に鉄であるが、鋼中に、原料、資材、製造設備等の状況によって持ち込まれる不可避不純物として、Ｐを０．０２％以下、Ｓを０．０１％以下、Ｎを０．００８％以下等の範囲で含んでも良い。また、本発明の作用に悪影響を与えない範囲で、更に下記元素を積極的に含有させることも可能である。
【００３２】
Ｃｏ、Ｎｉ、Ｃｕ、Ａｇ、Ａｕ、Ｐｔ、及びＰｄよりなる群から選択される少なくとも一種
これらの元素は強度−延性バランスを高く保持したまま、高強度化を実現するのに有効な元素であり、特にＴＲＩＰ鋼板では、オーステナイト安定化元素として有用である。上記元素は単独で添加しても良いし、２種以上を併用しても構わない。特にＴＲＩＰ鋼板の場合、Ｎｉ及び／又はＣｕの使用が推奨され、Ｎｉ：０．１％以上、及び／又はＣｕ：０．１％以上添加することが好ましい。一方、これらの元素を過剰に添加すると、熱延時に割れが生じる等生産性が劣化することから、これら元素の合計を１０％以下（好ましくは、Ｎｉ：２％以下、及び／又はＣｕ：２％以下）に抑えるのが良い。
【００３３】
Ｃｒ：１．０％以下（０％を含まない）
Ｃｒは強度向上に寄与する元素であり、この様な作用を有効に発揮させる為には、Ｃｒ：０．１％以上（より好ましくは０．２％以上）、添加することが好ましい。しかしながら、Ｃｒを過剰に添加しても効果が飽和してしまい、延性が劣化する。また、ＴＲＩＰ鋼板の場合、Ｃｒを過剰に添加すると炭化物を生成し、残留オーステナイトの生成が低下する。かかる観点からすれば、Ｃｒを１％以下に抑えることが好ましい。より好ましくは０．８％以下である。
【００３４】
Ａｌ：２．０％以下
Ａｌは、脱酸に寄与する元素であるが、２．０％を超えると連鋳による割れが生じてしまう。より好ましくは１．０％以下である。
【００３５】
Ｔｉ、Ｎｂ、及びＶよりなる群から選択される少なくとも１種：合計で０．１％以下
これらの元素はいずれも、析出強化作用を有している。この様な作用を有効に発揮させる為には、上記元素の少なくとも一種（１種でも良いし、２種以上併用しても良い）を、合計で０．０１％以上（より好ましくは０．０５％以上）添加することが推奨される。但し、上記元素の合計量が０．１％を超えると炭化物が生成し、所望のγＲ量が得られない。より好ましくは、合計で０．０８％以下である。
【００３６】
以上、本発明における化学成分について説明した。
【００３７】
次に、本発明鋼板の製造方法について説明する。
【００３８】
本発明において、所望の第２相組織を結晶粒内に安定して微細分散させる方法としては、前述した（ａ）〜（ｃ）の方法が挙げられる。以下、順次説明する。
【００３９】
Ｉ：残留オーステナイト（更にマルテンサイト）を粒内に生成させる方法］
（ａ）オーステナイト安定化元素の活用
この方法はまず、鋼中にオーステナイト安定化元素（具体的にはＣｏ、Ｎｉ、Ｃｕ、Ａｇ、Ａｕ、Ｐｔ、及びＰｄよりなる群から選択される少なくとも一種）を添加することにより、これら元素が過飽和に固溶したマトリックスを生成させた後、次いで、所定の時効処理により、当該オーステナイト安定化元素を金属相または炭化物相として析出させ、ナノサイズ（数ｎｍ〜数百ｎｍ）の偏析部（濃化域）を導入した（ａ−１）後、最後に、当該偏析部が消失しない様に留意しながら所定の熱処理（前述した特許文献２〜５に記載の方法）を施す（ａ−２）ことにより、所望の第２相組織を含むＴＲＩＰ鋼板を製造する方法である。本発明法において、上述した特許文献２〜５に記載の方法と大きく異なる点は、本発明では熱延前に、予め、オーステナイト安定化元素が過飽和に固溶したマトリックスを生成させ、当該オーステナイト安定化元素がナノサイズで析出した偏析部（濃化域）を導入する工程［具体的には、後記する溶体化処理、（必要に応じて）焼入れ処理、及び時効処理］を付加した点である。
【００４０】
上記（ａ）の工程は、オーステナイト安定化元素は炭素に比べて拡散が遅いという特性を活用したものである。即ち、オーステナイト安定化元素は置換型元素であって、炭素の様な侵入型元素に比べて拡散係数が遅い為、熱処理中でも炭素等に比べて拡散し難い為、結晶粒内に所望の残留オーステナイトを生成させることが容易である。
【００４１】
以下、各工程に従って説明する。
【００４２】
（ａ−１）マトリックス中に、ナノサイズのオーステナイト安定化元素の偏析部（濃化域）を導入する工程
まず、上述した化学成分（但し、オーステナイト安定化元素を必須成分とする）を含む鋼材を溶体化処理する。この溶体化処理（ソーキング）は、Ｍｎ等による中心偏析を防止し、鋼中成分を全て均一に溶解させる手段として極めて有用であり、最終的にオーステナイト安定化元素の偏析にも寄与し得る為、重要な工程である。
【００４３】
この様な作用を有効に発揮させる為には、溶体化処理の温度と時間を適切に制御することが重要であり、本発明では、１２７０℃以上にて５時間以上の溶体化処理を施す。１２７０℃未満では溶解度曲線に達することができず、所望の効果が得られない。また、５時間未満では、溶質原子が均一分布するまでの拡散時間が不足する為、やはり、所望の効果が得られない。これら温度と時間は、両者が適切に制御されて始めて所望の効果を発揮するものであるが、好ましくは１３００℃以上にて１０時間以上、より好ましくは１３５０℃以上にて１５時間以上の溶体化処理をすることが推奨される。尚、その上限はＭｎの偏析防止等といった観点からすれば特に限定されず、処理温度も処理時間も大きい程良いが、生産性、コスト面等を考慮すると、１４３０℃以下にて２５時間以下（より好ましくは１４００℃以下にて２０時間以下）に制御することが推奨される。
【００４４】
次に、熱間圧延、及び必要に応じて冷間圧延を施して薄鋼板を製造した後、必要に応じて焼入れ処理、更に時効処理を行なう。
【００４５】
このうち焼入処理は、オーステナイト安定化元素が過飽和に固溶したマトリックスを得る目的で実施するものであり、前述した溶体化処理により、当該マトリックスが既に得られている場合には、この焼入れ処理を省略することも可能である。上記焼入処理は特に限定されず、通常実施される条件（オーステナイト化温度まで加熱した後、急冷する）を採用することができる。
【００４６】
次いで、時効処理を施すことにより、マトリックス中に過飽和に固溶したオーステナイト安定化元素は、数〜数百ｎｍの金属層または炭化物層としてマトリックス中に析出し、当該オーステナイト安定化元素の偏析部（濃化域）が生成する。上記時効処理は最終的に、５００ｎｍ以下の残留オーステナイト等を結晶粒内に安定して微細分散させるのに極めて重要であり、当該時効処理を省略すると、結晶粒内ではなく結晶粒界やラス界面に、５００ｎｍを超える粗大な残留オーステナイト等が生成してしまい、所望の伸び、及び伸びフランジ性が得られないことを実験により確認している（後記する表１のＮｏ．７を参照）。
【００４７】
上記時効処理の条件（温度及び時間）は、添加するオーステナイト安定化元素の種類や含有量等によっても変化し得、また、当該時効処理の条件によって、得られる残留オーステナイト等の大きさも変化し得る為、一義的に決められないが、概ね、４００〜７５０℃で２０〜７２０分間の時効処理を施すことが推奨される。
【００４８】
（ａ−２）マトリックス内に、ナノサイズの残留オーステナイト等を生成させると共に、所望の母相組織を得る工程
以上の処理を行なった後は、所定の熱延処理により、オーステナイト安定化元素がナノサイズで偏析（濃化）したオーステナイトを生成させ、必要に応じて冷延処理を行なうことにより、ベイナイトまたはフェライトを母相組織とし、目的とする第２相組織を兼ね備えたＴＲＩＰ鋼板が得られる。更に上記工程の後、所定の焼鈍を行うことにより、焼戻マルテンサイト（フェライトを含んでいても良い）を母相組織とし、目的とする第２相組織を兼ね備えたＴＲＩＰ鋼板が得られる。いずれの場合においても、前記（ａ）の方法により、マトリックス中に形成されたオーステナイト安定化元素の偏析部（濃化域）は、その後の熱処理によって拡散して消失しない様に、特に熱延温度等を制御して熱処理している為、所望のＴＲＩＰ鋼板を得ることができる。
【００４９】
以下、母相組織の態様毎に、製造方法を分けて説明する。
【００５０】
（ａ−２−１）母相組織が、焼戻マルテンサイト（フェライトを含んでいても良い）の場合
（i）熱延処理
この熱延処理は、マルテンサイト（焼戻されていないマルテンサイト）を得ると共に、オーステナイト安定化元素の偏析部（濃化部）が導入されたオーステナイトを得ることを目的として実施される。
【００５１】
まず、鋼板をオーステナイト領域に加熱する。加熱温度及び時間の上限は概ね、加熱温度を８００〜１０００℃、加熱時間を１〜２０分とする。高温で長時間加熱すると、せっかく、上記（ａ）の工程によって生成されたオーステナイト安定化元素の偏析部が拡散し、消失してしまうからである。
【００５２】
次いで、上記鋼板を、Ｍs点以下の温度まで急冷し、マルテンサイトを生成させる。尚、マルテンサイトに加えて、更にフェライトも生成させたい場合は、連続冷却変態曲線（ＣＣＴ曲線）におけるフェライト変態領域を通過するように冷却速度を制御すればよい。但し、パーライト組織は本発明にとっては望ましくない為、パーライト変態領域を避ける様にして冷却速度を適切に制御する。
【００５３】
上記冷却速度は、マルテンサイトのみ生成させたい（フェライトの生成なし）場合には、所定温度まで急冷する方法（一段冷却）が簡便であるが、更にフェライトも生成させたい場合には、一段冷却でフェライトを安定に生成させることは困難である為、冷却速度を複数回に分けて設定する多段冷却法を採用するのが推奨され、特にオーステナイト−フェライト２相域温度で保持した後、再度冷却を開始する方法が推奨される。上述した一段冷却、及び多段冷却法のいずれの冷却パターンを採用する場合でも、冷却速度は、例えば１０℃／秒以上（好ましくは２０℃／秒以上）とすることが推奨される。
【００５４】
この様な熱延処理により、マルテンサイト（更にはフェライト）が導入された鋼板であって、マトリックス内に、オーステナイト安定化元素の偏析部（濃化部）を有する鋼板が得られる。
【００５５】
（ii）焼鈍
次に、上記鋼板をＡ１点以上の温度で加熱する。これにより、オーステナイト安定化元素の偏析部のみが逆変態によってオーステナイト化し、当該偏析部を除く部分は、マルテンサイト（焼戻マルテンサイト）のまま維持される。
【００５６】
ここで、加熱温度の上限は１０００℃とすることが好ましい。加熱温度が高いと、前述した（ａ）の方法により、マトリックス中に形成されたオーステナイト安定化元素の偏析部（濃化域）が拡散し、消失してしまうからである。
【００５７】
また、加熱時間は、目的とする第２相組織（残留オーステナイト等）の設定量に応じて適宜選択することができ、加熱温度やその後の冷却速度等によっても異なってくることから、一律に規定することは困難であるが、例えば１０秒以上（好ましくは２０秒以上、さらに好ましくは３０秒以上）、６００秒以下（好ましくは５００秒以下、さらに好ましくは４００秒以下）の範囲から選択できる。加熱時間が短かいと残留オーステナイトが不足してしまう。一方、加熱時間が長いと、焼戻マルテンサイトが不足するか、或いは、焼戻マルテンサイトの特徴であるラス状組織が損なわれてしまうと共に、残留オーステナイトの粗大化、残留オーステナイトの分解による炭化物の生成が生じ易くなる。
【００５８】
次いで、上記鋼板を、フェライト変態、及びパーライト変態を避けながら室温まで空冷する。これにより、前述の加熱によって生成したオーステナイト部分がオーステナイト（残留オーステナイト）のまま維持して冷却されることになり、最終的に、焼戻マルテンサイトを母相とし、所望の第２相組織（結晶粒内に、５００ｎｍ以下の残留オーステナイトを含む）を含むＴＲＩＰ鋼板が得られる。
【００５９】
上記の様にして得られる第２相組織には、オーステナイト安定化元素が偏析（濃化）している。具体的には、第２相組織に占めるオーステナイト安定化元素の含有率は、鋼板全体に占めるオーステナイト安定化元素の含有率に比べて２０質量％以上と高いものである。
【００６０】
ちなみに前述した非特許文献２〜５の方法では、焼鈍工程において、「Ｃ濃化域を生成させて残留オーステナイトを安定化させる」という目的で、所謂オーステンパ処理を施しているが、本発明法（オーステナイト安定化元素を活用する態様の場合）では、当該オーステンパ処理は必ずしも必須工程ではない。本発明では、オーステナイト安定化元素の添加により、予め、当該オーステナイトの濃化域が生成されている為、上記非特許文献の如くＣ濃化域を積極的に付与するオーステンパ処理を施さなくとも、残留オーステナイトは安定化するからである。勿論、残留オーステナイトを一層安定化させる目的で、本発明において上記オーステンパ処理を施しても構わない。
【００６１】
実操業を考慮すると、冷間圧延後の上記焼鈍処理は、連続焼鈍設備またはバッチ式焼鈍設備を用いて行うのが簡便である。また冷間圧延板にめっきを施す場合には、めっき条件が上記熱処理条件を満足するように設定し、該めっき工程で上記熱処理を行ってもよい。
【００６２】
（ａ−２−２）母相組織が、ベイナイトまたはフェライトの場合
この場合は、まず、上記鋼板を、前述の（i）と同様にして加熱した後、Ｍs点以上Ｂs点以下の温度まで、フェライト変態及びパーライト変態を避けながら急冷し、当該温度で所定のオーステンパ処理（ベイナイト変態）を行なうことにより、ベイナイトが生成すると共に、オーステナイト安定化元素の偏析部はオーステナイトのまま維持される。
【００６３】
尚、ベイナイトに加えて、更にフェライトも生成させたい場合は、連続冷却変態曲線（ＣＣＴ曲線）におけるフェライト変態領域を通過するように冷却速度を制御すればよい。但し、パーライト組織は本発明にとっては望ましくない為、パーライト変態領域を避ける様にして冷却速度を適切に制御する。上記冷却速度は、前述した（i）と同様に制御すればよい。
【００６４】
ここで、Ｍs点以上Ｂs点以下の温度［例えば３００℃以上（好ましくは３５０℃以上）４８０℃以下（好ましくは４５０℃以下）の温度］まで冷却した後、当該温度域で所定時間保持（オーステンパ処理）するのは、母相をベイナイト変態させつつ所望の残留オーステナイト量を確保するためである。当該温度域での保持時間は、目的とするＴＲＩＰ鋼板における残留オーステナイトの設定量に応じて適宜設定でき、一律に規定することは困難であるが、例えば１０秒以上（好ましくは５０秒以上）とする。なお保持時間が長すぎるとベイナイト変態が進行し、残留オーステナイト量が減少する。従って保持時間は、１２００秒以下、好ましくは６００秒以下に制御することが推奨される。
【００６５】
更に上記オーステンパ処理の後、室温まで空冷すれば、オーステナイト安定化元素の偏析部がそのまま維持されて所望の残留オーステナイトを含む第２相組織が得られる。一方、上記オーステンパ処理の後、室温まで急冷すれば、オーステナイト安定化元素の偏析部がマルテンサイト化し、マルテンサイトとなる。
【００６６】
上記の様にして得られる第２相組織には、結晶粒内に、５００ｎｍ以下の残留オーステナイトを所定量含有するものである。
【００６７】
尚、上述した一連の熱処理は、連続焼鈍設備またはバッチ式焼鈍設備を用いて行うのが簡便である。また冷間圧延板にめっきを施す場合には、めっき条件が上記熱処理条件を満足するように設定し、該めっき工程で上記熱処理を行ってもよい。
【００６８】
（ｂ）ベイナイト組織の活用
この方法は、前記（ａ）の「オーステナイト安定化元素を活用する方法」とは異なり、鋼中にオーステナイト安定化元素を添加する代わりに、熱延前に、前組織として予め、微細な炭化物を内部に含むベイナイトを導入しておき、これらの組織を活用することにより、結晶粒内に、炭素の濃化域を導入した後、所定の熱処理を施すことにより、目的とする残留オーステナイト等の第２相組織を含むＴＲＩＰ鋼板を製造するというものである。この方法は、オーステナイトが、炭素の偏析部（濃化域）の生成によって安定化するという特性を利用したものであり、熱延処理の前に、予め、炭素の濃化域を導入しておけば良い。
【００６９】
その為には、例えばパーライト組織を活用する方法も考えられるが、本発明で目的とする第２相の残留オーステナイトを得る為には、結晶粒内にセメンタイトを生成させる必要があり、パーライトではこの目的を達成できない。従って、上記（ｂ）の方法では、ベイナイトを活用する。このうちベイナイトは、フェライト結晶粒内（ラス内）に微細な炭化物（セメンタイト）を含有しており、とりわけ、微細な炭化物を多く含有している下部ベイナイトの使用が推奨される。
【００７０】
尚、上記（ｂ）の方法は、鋼材として、オーステナイト安定化元素を添加しない鋼材を用いること以外、実質的に前述した（ａ）の方法を採用することができる。但し、炭素はオーステナイト安定化元素に比べて拡散係数が非常に早い為、生成した炭素等の濃化域が拡散して消失しない様に、特に時効処理の温度及び時間、焼鈍時の加熱速度等の管理を、より厳格に行なうことが必要である。加熱時間が長いと、せっかく濃化した炭素が拡散により均一な濃度となってしまい、一方、加熱時間が短いと炭化物のまま残存してしまい、所望の残留オーステナイトを含む第２相組織が得られないからである。
【００７１】
II：第２相組織として、マルテンサイトを含むＤＰ鋼板を得る方法
（ｃ）マルテンサイト生成促進元素の活用
この方法は、鋼中にマルテンサイト生成促進元素を添加することにより、結晶粒内に、当該マルテンサイト生成促進元素を微細に偏析（濃化）させた後、所定の熱処理を施すことにより、ナノサイズのマルテンサイトを結晶粒内に含むＤＰ鋼板を製造する方法である。上記方法は、前述した（ａ）の方法において、鋼材として、オーステナイト安定化元素を添加した鋼材を使用する代わりに、マルテンサイト生成促進元素を添加した鋼材を使用すること以外、実質的に前述した（ａ）の方法を採用することができる。即ち、所定の溶体化処理、必要に応じて焼入れ処理、及び時効処理を施すことにより、マトリックス内に、マルテンサイト生成促進元素の偏析部（濃化域）を導入した後、次いで、通常採用されている方法によってＤＰ鋼板を製造するに当たっては、当該偏析部が拡散しない様に、加熱速度等の加熱条件等に特に留意しながら、所望のＤＰ鋼板を製造すればよい。
【００７２】
以下実施例に基づいて本発明を詳述する。ただし、下記実施例は本発明を制限するものではなく、前・後記の趣旨を逸脱しない範囲で変更実施することは全て本発明の技術範囲に包含される。
【実施例】
【００７３】
以下の実施例は、オーステナイト安定化元素の添加によって、焼戻マルテンサイト／ベイナイトを母相とするＴＲＩＰ鋼板を製造したものであり、オーステナイト安定化元素、Ｃ元素の含有量、及び時効処理が機械的特性に及ぼす影響について検討した。
【００７４】
具体的には、表１に記載の成分組成からなるＮo.１〜７の鋼材（表中の単位は質量％であり、残部：鉄及び不可避不純物である）を夫々、後記する条件で熱処理し、得られた鋼板の組織分率、及び機械的特性を、以下の方法によって測定した。
【００７５】
まず、鋼板の引張強さ（ＴＳ）及び全伸び（Ｅｌ）は、ＪＩＳ５号試験片を用いて測定した。
【００７６】
また、伸びフランジ性は、縦７０ｍｍ×横７０ｍｍ×厚さ２．０ｍｍの試験片を作製し、中央に直径１０ｍｍの穴をパンチ打ち抜きした後、６０°円錐パンチでばり上にて穴広げ加工し、亀裂貫通時点での穴広げ率（λ）を測定することによって評価した（鉄鋼連盟規格ＪＦＳＴ  １００１）。
【００７７】
また、組織の観察は、以下の様にして行なった。
【００７８】
各鋼材中の母相組織（焼戻マルテンサイト及びベイナイト）の面積率は、鋼材をナイタールで腐食し、走査型電子顕微鏡（ＳＥＭ：倍率１０００倍若しくは２０００倍）観察により組織を同定した後、測定した。
【００７９】
尚、残留オーステナイトは、飽和磁化測定法によって体積率（％）を測定した［特開２００３−９０８２５号公報、R＆D神戸製鋼技報／Vol.52, No.3 (Dec. 2002)を参照］。
【００８０】
この様にして得られた結果を表１に併記する。尚、表には、母相組織の面積率は省略しているが、１００から、第２相組織（残留オーステナイト）の体積率を引いた値が、当該母相組織の面積率である。
【００８１】
Ｎｏ．１（本発明例）
表１に示すＮo.１の鋼材を溶製し、１３５０℃で１０時間溶体化処理した後、鋼材表面を研削し、熱間圧延（加熱温度１２００℃、仕上温度８５０℃、巻取温度約６００℃）により、２ｍｍ厚の熱延鋼板を得た後、冷間圧延によって１．５ｍｍ厚の冷延鋼板を得た。次に、この冷延鋼板を、９５０℃で５分間加熱した後、水焼き入れし、その後、４５０℃で２４０分間時効処理した。更に上記鋼板を、９５０℃で５分間加熱した後水焼き入れし、赤外線加熱炉にて８００℃まで急速加熱した後、当該温度にて１０秒間保持してから、空冷することによりＮo.１の鋼板を得た。
【００８２】
その結果は表１に示す通りであり、母相組織が焼戻マルテンサイトで、第２相組織は、結晶粒内に約３００ｎｍの残留オーステナイトが１５％分散したＴＲＩＰ鋼板であって、伸び、及び伸びフランジ性に優れた約９８０ＭＰａ級の高強度鋼板が得られた。
【００８３】
Ｎｏ．２（実施例１の比較例）
上記Ｎｏ．１において、オーステナイト安定化元素であるＣｕ及びＮｉを添加しなかったこと以外はＮｏ．１と同様の製造方法により、Ｎｏ．２の鋼板を得た。
【００８４】
その結果は表１に示す通りであり、Ｎｏ．２はオーステナイト安定化元素を含有していない為、残留オーステナイトが全く得られず、伸びが低下した。
【００８５】
Ｎｏ．３（Ｎｏ．１の比較例）
上記Ｎｏ．１において、鋼中のＣを０．３０％としたこと以外はＮｏ．１と同様の製造方法により、Ｎｏ．３の鋼板を得た。
【００８６】
その結果は表１に示す通りであり、Ｎｏ．３は鋼中のＣ量が多い為、残留オーステナイトの生成が多く、伸び、及び伸びフランジ性が低下した
Ｎｏ．４（Ｎｏ．１の比較例）
上記Ｎｏ．１において、時効処理を省略したこと、及び赤外線加熱炉による加熱以降の工程を、「赤外線加熱炉にて８００℃まで急速加熱した後、当該温度にて５分間保持し、更に４００℃で３分間保持した」こと以外は、Ｎｏ．１と同様の製造方法により、Ｎｏ．４の鋼板を得た。
【００８７】
その結果は表１に示す通りであり、Ｎｏ．４は、所定の時効処理を施していない為、ラス界面に、８００ｎｍの粗大な残留オーステナイトが生成し、伸び、及び伸びフランジ性が低下した。
【００８８】
Ｎｏ．５（本発明例２）
上記Ｎｏ．１の鋼材を用い、Ｎｏ．１と同様の方法により、時効処理までの操作を実施した。その後、上記鋼板を９５０℃で５分間加熱した後、５００℃（ベイナイト生成温度域）まで冷却し、当該温度で３分間保持してから、空冷することによりＮo.５の鋼板を得た。
【００８９】
その結果は表１に示す通りであり、母相組織がベイナイトで、第２相組織は、結晶粒内に約４００ｎｍの残留オーステナイトが１７％分散したＴＲＩＰ鋼板であって、伸び、及び伸びフランジ性に優れた約９８０ＭＰａ級の高強度鋼板が得られた。
【００９０】
Ｎｏ．６（Ｎｏ．５の比較例）
上記Ｎｏ．５において、オーステナイト安定化元素であるＣｕ及びＮｉを添加しなかったこと以外はＮｏ．５と同様の製造方法により、Ｎｏ．６の鋼板を得た。
【００９１】
その結果は表１に示す通りであり、Ｎｏ．６はオーステナイト安定化元素を含有していない為、残留オーステナイトが全く得られず、伸びが低下した。
【００９２】
Ｎｏ．７（本発明例３）
Ｎｏ．１において、鋼中のＣが０．０８％であること以外はＮｏ．１と同じ組成の鋼材を用い、Ｎｏ．１と同様の製造方法により、Ｎｏ．７の鋼板を得た。
【００９３】
その結果は表１に示す通りであり、母相組織が焼戻マルテンサイトで、第２相組織は、結晶粒内に約２００ｎｍの残留オーステナイトが５％分散したＴＲＩＰ鋼板であって、伸び、及び伸びフランジ性に優れた約７８０ＭＰａ級の高強度鋼板が得られた。
【００９４】
【表１】
2005179703.tif 000002